(57)【要約】【課題】ランプへの電力が切断された後も照明を継続するエレクトロルミネセント・ランプを提供すること。【解決手段】本発明は、薄くフレキシブルなＥＬランプの長所と、長期残光性蛍光体の長所を組み合わせるものである。すなわち、第１電極、第２電極、誘電性材料並びにエレクトロルミネセント蛍光体および長期残光性蛍光体を有する蛍光体層を含む、エレクトロルミネセント・ランプを提供する。好ましい長期残光性蛍光体はアルミン酸ストロンチウム蛍光体である。長期残光性蛍光体は好ましくは、ＳｒＡｌ2Ｏ4：Ｅｕ，ＤｙまたはＳｒ4Ａｌ14Ｏ25：Ｅｕ，Ｄｙである。【選択図】  図２
2007126667.tif 000002
【特許請求の範囲】
【請求項１】
第１電極、第２電極、誘電性材料並びにエレクトロルミネセント蛍光体および長期残光性蛍光体を有する蛍光体層を含む、エレクトロルミネセント・ランプ。
【請求項２】
長期残光性蛍光体がアルミン酸ストロンチウム蛍光体である、請求項１のランプ。
【請求項３】
長期残光性蛍光体がＳｒＡｌ2Ｏ4：Ｅｕ，ＤｙまたはＳｒ4Ａｌ14Ｏ25：Ｅｕ，Ｄｙである、請求項２のランプ。
【請求項４】
長期残光性蛍光体が、１分より長い、その初期明度の１０％に至るまでの減衰期間を有するものである、請求項１のランプ。
【請求項５】
長期残光性蛍光体が、６０分より長い、その初期明度の５％に至るまでの減衰期間を有するものである、請求項１のランプ。
【請求項６】
ランプが、ランプへの電力が切断された後に、少なくとも約１０分間、少なくとも約３ｍｃｄ／ｍ2の可視照明を提供するものである、請求項１のランプ。
【請求項７】
ランプが、ランプへの電力が切断された後に、少なくとも約６０分間、少なくとも約０．５ｍｃｄ／ｍ2の可視照明を提供するものである、請求項１のランプ。
【請求項８】
エレクトロルミネセント蛍光体および長期残光性蛍光体を含む、エレクトロルミネセント・ランプ用の蛍光体ブレンド。
【請求項９】
エレクトロルミネセント蛍光体がＺｎＳ：Ｃｕを含み、且つ長期残光性蛍光体がアルミン酸蛍光体である、請求項８の蛍光体ブレンド。
【請求項１０】
アルミン酸蛍光体が、式ＭＯ・ｘ（Ａｌ2Ｏ3）：ＲＥ（式中、Ｍはアルカリ土類金属であり、ＲＥは、少なくとも一つのランタニド元素である）で表されるものである、請求項９の蛍光体ブレンド。
【請求項１１】
アルミン酸蛍光体が、ＳｒＡｌ2Ｏ4：Ｅｕ，ＤｙまたはＳｒ4Ａｌ14Ｏ25：Ｅｕ，Ｄｙである、請求項９の蛍光体ブレンド。
【請求項１２】
第１電極、第２電極、誘電性層、および蛍光体層を含む、長期残光性エレクトロルミネセント・ランプであって、少なくともその第１電極が、その蛍光体層から発する光に透明であり、蛍光体層および誘電性層が、電極の間に配置されており、
蛍光体層が、第１電極に隣接しており、且つ第１誘電性材料中に分散されている長期残光性蛍光体とエレクトロルミネセント蛍光体とのブレンドを含み、
誘電性層が、第２電極に隣接して位置しており、且つ第２誘電性材料中に分散された強誘電性材料を含む、長期残光性エレクトロルミネセント・ランプ。
【請求項１３】
第１誘電性材料と第２誘電性材料が同一である、請求項１２のランプ。
【請求項１４】
エレクトロルミネセント蛍光体がＺｎＳ：Ｃｕを含み、且つ長期残光性蛍光体がアルミン酸蛍光体である、請求項１２のランプ。
【請求項１５】
アルミン酸蛍光体が、ＳｒＡｌ2Ｏ4：Ｅｕ，ＤｙまたはＳｒ4Ａｌ14Ｏ25：Ｅｕ，Ｄｙである、請求項１４のランプ。
【請求項１６】
オーバーレイ、前面透明電極、後面電極、誘電性材料、およびエレクトロルミネセント蛍光体を有する蛍光体層を含むエレクトロルミネセント・ランプであって、オーバーレイが、長期残光性蛍光体を有し且つ前面透明電極に隣接して位置している、エレクトロルミネセント・ランプ。
【請求項１７】
オーバーレイが、前面透明電極に付着されている、請求項１６のランプ。
【請求項１８】
長期残光性蛍光体が、１分より長い、その初期明度の１０％に至るまでの減衰期間を有するものである、請求項１６のランプ。
【請求項１９】
長期残光性蛍光体が、６０分より長い、その初期明度の５％に至るまでの減衰期間を有するものである、請求項１６のランプ。
【請求項２０】
ランプが、ランプへの電力が切断された後に、少なくとも約１０分間、少なくとも約３ｍｃｄ／ｍ2の可視照明を提供するものである、請求項１６のランプ。
【請求項２１】
ランプが、ランプへの電力が切断された後に、少なくとも約６０分間、少なくとも約０．５ｍｃｄ／ｍ2の可視照明を提供するものである、請求項１６のランプ。
【請求項２２】
アルミン酸蛍光体が、式ＭＯ・ｘ（Ａｌ2Ｏ3）：ＲＥ（式中、Ｍはアルカリ土類金属であり、ＲＥは、少なくとも一つのランタニド元素である）で表されるものである、請求項１６のランプ。
【請求項２３】
アルミン酸蛍光体が、ＳｒＡｌ2Ｏ4：Ｅｕ，ＤｙまたはＳｒ4Ａｌ14Ｏ25：Ｅｕ，Ｄｙである、請求項１６のランプ。
【請求項２４】
エレクトロルミネセント蛍光体を含有する少なくとも一つの層および長期残光性蛍光体を含有する少なくとも一つの層を含むエレクトロルミネセント・ランプであって、エレクトロルミネセント蛍光体が、ランプに電力を加えると可視光を発し、長期残光性蛍光体が、ランプへの電力を切断した後しばらく可視光を発するものであるエレクトロルミネセント・ランプ。
【請求項２５】
長期残光性蛍光体を含有する層が、ランプの発光側の表面に付加されている、請求項２４の蛍光体ブレンド。
【請求項２６】
エレクトロルミネセント蛍光体および長期残光性蛍光体が同一の層に含有されている、請求項２４のランプ。
【請求項２７】
ランプが、ランプへの電力が切断された後に、少なくとも約１０分間、少なくとも約３ｍｃｄ／ｍ2の可視照明を提供するものである、請求項２５のランプ。
【請求項２８】
ランプが、ランプへの電力が切断された後に、少なくとも約６０分間、少なくとも約０．５ｍｃｄ／ｍ2の可視照明を提供するものである、請求項２５のランプ。
【請求項２９】
アルミン酸蛍光体が、式ＭＯ・ｘ（Ａｌ2Ｏ3）：ＲＥ（式中、Ｍはアルカリ土類金属であり、ＲＥは、少なくとも一つのランタニド元素である）で表されるものである、請求項２５のランプ。
【請求項３０】
アルミン酸蛍光体が、ＳｒＡｌ2Ｏ4：Ｅｕ，ＤｙまたはＳｒ4Ａｌ14Ｏ25：Ｅｕ，Ｄｙである、請求項２５のランプ。
【請求項３１】
ランプが、キーパッドに対するバックライトを形成している、請求項１のランプ。
【請求項３２】
ランプが、キーパッドに対するバックライトを形成している、請求項１６のランプ。
【請求項３３】
ランプが、キーパッドに対するバックライトを形成している、請求項２５のランプ。
【請求項３４】
長期残光性蛍光体が、式ＭＯ・ｘ（Ａｌ2Ｏ3）：ＲＥ（式中、Ｍはアルカリ土類金属であり、ＲＥは、少なくとも一つのランタニド元素である）で表されるものである、請求項１のランプ。
【請求項３５】
長期残光性蛍光体が、ＳｒＡｌ2Ｏ4：Ｅｕ，ＤｙまたはＳｒ4Ａｌ14Ｏ25：Ｅｕ，Ｄｙである、請求項１のランプ。
【発明の詳細な説明】
【技術分野】
【０００１】
本発明は、エレクトロルミネセント・ランプおよびそれに関連する蛍光体に関する。より詳細には、本発明は、エレクトロルミネセント・ランプから電力を切断した後も、照明を提供し続けるための手段に関する。
【背景技術】
【０００２】
エレクトロルミネセント（ＥＬ）・ランプは、一般に２種のタイプ：（１）通常、ＣＶＤやスパッターリングのような蒸着法により堅いガラス基板上に蛍光体と誘電性材料の交互のフィルムを沈着させることにより作製される薄膜ＥＬランプ；および（２）樹脂に分散され、プラスチックシート上に交互の層でコーティングされる粒子状材料で作製される厚膜ＥＬランプに分類しうる。後者の場合、厚膜ＥＬランプは、薄いフレキシブルな照明装置として構築され、それによって、さらに広い範囲の用途に適したものとなる。
【０００３】
従来の厚膜ＥＬランプの断面図を図１に示す。ランプ２は、二つの誘電性層２０および２２を有する。プラスチックフィルム１２ｂ上にコーティングされたグラファイト等の第１の導電性材料４は、ランプ２の第１電極（この電極はまた、金属箔を含み得る）を形成し；一方、第２のプラスチックフィルム１２ａ上にコーティングされた酸化インジウムスズ等の透明な導電性材料６の薄膜は、第２電極を形成する。２つの導電性電極４および６の間にサンドイッチされているのが、例えば、シアノエチルセルロース、シアノエチル澱粉、ポリ（メタクリル酸メチル／アクリル酸エチル）および／またはフルオロカーボンポリマーでありうる誘電性材料１４の二つの層２０および２２である。第１電極４に隣接しているのが誘電性材料１４の層であり、その中に強誘電性材料１０、好ましくはチタン酸バリウムの粒子が埋め込まれている。第２電極６に隣接しているのが誘電性材料１４の層であり、その中にエレクトロルミネセント蛍光体８の粒子が埋め込まれている。厚膜ＥＬランプに使用できる蛍光体は、主として、種々の活性化剤、例えば、Ｃｕ、Ａｕ、Ａｇ、Ｍｎ、Ｂｒ、Ｉ、およびＣｌがドープされている硫化亜鉛よりなる。これらの蛍光体の例は、米国特許第５，００９，８０８号明細書、第５，７０２，６４３号明細書、第６，０９０，３１１号明細書、および第５，６４３，４９６号明細書中に記載されている。好ましいＥＬ蛍光体として、Ｃｌおよび／またはＭｎが共ドープされていてもよいＺｎＳ：Ｃｕが挙げられる。典型的には、ＥＬ蛍光体のそれぞれの粒子は、湿気による分解に対するそれらの耐性を向上させるために、無機コーティングで被包される。そのようなコーティングの例は、米国特許第５，２２０，２４３号明細書、第５，２４４，７５０号明細書、第６，３０９，７００号明細書、および第６，０６４，１５０号明細書中に記載されている。
【０００４】
交番電圧を電極に印加すると、蛍光体から可視光を発する。ＥＬ蛍光体は、ミリ秒〜秒のオーダーの上昇時間および下降時間を有する。ランプのスイッチを切ると、ランプの光強度は、急速にゼロに下降する。これは、ＥＬランプがバックライト安全サイン、出口サイン、または時計ダイヤルに使用される場合に、短所となりうる。非常事態においてまたは電池電力を節約したときにＥＬランプへの電力が止まると、光を発しなくなる。
【０００５】
長期残光性蛍光体（長期持続性または長期減衰性蛍光体とも呼ばれる）は、蛍光体の励起状態が数十分またはさらに時間のオーダーの長い減衰時間（または蛍光）を示す、蛍光体の特別な種類に属する。長期残光性蛍光体は、近紫外波長および可視波長の光で励起しうる。使用される長期残光性蛍光体によっては、人間の眼に見える発光は、励起源が取り去られた後に、長期の分または時間の間、継続し得る。長期残光性蛍光体の例として、式ＭＯ・ｘ（Ａｌ2Ｏ3）：ＲＥ［式中、Ｍはアルカリ土類金属、例えば、Ｃａ、Ｓｒ、またはＢａであり、ＲＥは、典型的には希土類活性化剤、例えば、ランタニド元素（原子番号５７〜７１）の一つである］で表されるアルミン酸蛍光体が挙げられる。特に興味深いものは、アルミン酸ストロンチウム、ＳｒＡｌ2Ｏ4：Ｅｕ，ＤｙおよびＳｒ4Ａｌ14Ｏ25：Ｅｕ，Ｄｙである。他の長期残光性蛍光体として、例えば、それぞれ米国特許第６，２８４，１５６号明細書、第６，０９９，６５４号明細書、および第６，３７９，５８４号明細書中に開示されている、種々のケイ酸塩、リン酸塩およびオキシ硫化物蛍光体が挙げられる。
【０００６】
長期残光性蛍光体は、シート、形状体、コーティングに添加されており、現在、安全サイン、出口サイン、出口照明ストリップ、時計ダイヤル、および他の多くの光強度の低い用途で使用されている。長期残光性蛍光体を添加した物品は、後で放出されるエネルギーを蓄積するために、十分な長さの時間、外部光源に暴露される必要がある。外部光源なしでは、長期残光性蛍光体に蓄積されたエネルギーは、完全に消耗され、それ以上は発光しなくなる。
【０００７】
暗所に適応した人間の眼が光を認識する下限が０．００３２ｍｃｄ／ｍ2であることは、十分に証明されている。安全標識産業で認められている標準は、この値よりも数百倍高い。ＡＳＴＭ  Ｅ２０７２−０４によれば、脱出経路、非常用装置、および脱出経路沿いの障害物の光輝性標識の明所輝度は、活性化が終わった後に１０分で２０．０ｍｃｄ／ｍ2以上であり、且つ活性化が終わった後に６０分で２．８ｍｃｄ／ｍ2以上である必要がある。
【０００８】
長期残光性蛍光体は、また、米国特許第５，８５９，４９６号明細書、第６，４７９，９３６号明細書、および第６，６１７，７８１号明細書中に開示されているような、白熱灯または蛍光灯の設計に組み込むことができる。これらのランプ構造は、厚くて堅いものであり、ランプに不可逆的な損傷を与えずには、ほんの少しでもしならせたり、曲げたりすることはできない。
【特許文献１】米国特許第５，００９，８０８号明細書
【特許文献２】米国特許第５，７０２，６４３号明細書
【特許文献３】米国特許第６，０９０，３１１号明細書
【特許文献４】米国特許第５，６４３，４９６号明細書
【特許文献５】米国特許第５，２２０，２４３号明細書
【特許文献６】米国特許第５，２４４，７５０号明細書
【特許文献７】米国特許第６，３０９，７００号明細書
【特許文献８】米国特許第６，０６４，１５０号明細書
【特許文献９】米国特許第６，２８４，１５６号明細書
【特許文献１０】米国特許第６，０９９，６５４号明細書
【特許文献１１】米国特許第６，３７９，５８４号明細書
【特許文献１２】米国特許第５，８５９，４９６号明細書
【特許文献１３】米国特許第６，４７９，９３６号明細書
【特許文献１４】米国特許第６，６１７，７８１号明細書
【発明の開示】
【発明が解決しようとする課題】
【０００９】
従来、ＥＬランプは電力の供給を切断した後に十分な残光を有しない。残光は、安全照明および表示用途に特に有用である。後者に関して、エレクトロルミネセント・ランプは、携帯電話のような電池依存型装置のキーパッドを照らすために使用されている。これらの装置において節電するために、ＥＬランプは一般には、限られた時間の間のみ点灯され、その時間の後に、自動的にスイッチが切断される。これは、例えば、キーを押してその後ダイヤルすることによって、暗所で再びランプを作動しなければならない使用者にとって、困ることになる可能性がある。本発明は、節電のためにＥＬランプのスイッチが切断された後、より長い時間、使用者が十分に見えるようにキーパッドを維持することを可能にし、依然として使用者が暗所でキーが見えるようにしながら、電池を節電することが可能とすることが本発明の課題である。
【課題を解決するための手段】
【００１０】
本発明は、薄くフレキシブルなＥＬランプの長所と、長期残光性蛍光体の長所を組み合わせるものである。すなわち、第１電極、第２電極、誘電性材料並びにエレクトロルミネセント蛍光体および長期残光性蛍光体を有する蛍光体層を含む、エレクトロルミネセント・ランプを提供する。
好ましい長期残光性蛍光体はアルミン酸ストロンチウム蛍光体である。
長期残光性蛍光体は好ましくは、ＳｒＡｌ2Ｏ4：Ｅｕ，ＤｙまたはＳｒ4Ａｌ14Ｏ25：Ｅｕ，Ｄｙである。
【００１１】
本発明はまた、エレクトロルミネセント蛍光体および長期残光性蛍光体を含む、エレクトロルミネセント・ランプ用の蛍光体ブレンドを提供する。
この場合、エレクトロルミネセント蛍光体は好ましくはＺｎＳ：Ｃｕを含み、且つ長期残光性蛍光体がアルミン酸蛍光体である。
ここにアルミン酸蛍光体は好ましくは式ＭＯ・ｘ（Ａｌ2Ｏ3）：ＲＥ（式中、Ｍはアルカリ土類金属であり、ＲＥは、少なくとも一つのランタニド元素である）で表されるものである。
アルミン酸蛍光体は特にＳｒＡｌ2Ｏ4：Ｅｕ，ＤｙまたはＳｒ4Ａｌ14Ｏ25：Ｅｕ，Ｄｙである。
【００１２】
他の実施形態において、本発明は第１電極、第２電極、誘電性層、および蛍光体層を含む、長期残光性エレクトロルミネセント・ランプであって、少なくともその第１電極が、その蛍光体層から発する光に透明であり、蛍光体層および誘電性層が、電極の間に配置されており、蛍光体層が、第１電極に隣接しており、且つ第１誘電性材料中に分散されている長期残光性蛍光体とエレクトロルミネセント蛍光体とのブレンドを含み、誘電性層が、第２電極に隣接して位置しており、且つ第２誘電性材料中に分散された強誘電性材料を含む。
場合により第１誘電性材料と第２誘電性材料が同一である。
ここにエレクトロルミネセント蛍光体は好ましくはＺｎＳ：Ｃｕを含み、且つ長期残光性蛍光体がアルミン酸蛍光体である。
アルミン酸蛍光体は好ましくはＳｒＡｌ2Ｏ4：Ｅｕ，ＤｙまたはＳｒ4Ａｌ14Ｏ25：Ｅｕ，Ｄｙである。
【００１３】
別の実施形態では、本発明は、オーバーレイ、前面透明電極、後面電極、誘電性材料、およびエレクトロルミネセント蛍光体を有する蛍光体層を含むエレクトロルミネセント・ランプであって、オーバーレイが、長期残光性蛍光体を有し且つ前面透明電極に隣接して位置している、エレクトロルミネセント・ランプである。
ここにオーバーレイは、好ましくは前面透明電極に付着されている。
長期残光性蛍光体は好ましくは式ＭＯ・ｘ（Ａｌ2Ｏ3）：ＲＥ（式中、Ｍはアルカリ土類金属であり、ＲＥは、少なくとも一つのランタニド元素である）で表されるアルミン酸蛍光体である。
アルミン酸蛍光体は、好ましくはＳｒＡｌ2Ｏ4：Ｅｕ，ＤｙまたはＳｒ4Ａｌ14Ｏ25：Ｅｕ，Ｄｙである。
【００１４】
別の実施形態では、エレクトロルミネセント蛍光体を含有する少なくとも一つの層および長期残光性蛍光体を含有する少なくとも一つの層を含むエレクトロルミネセント・ランプであって、エレクトロルミネセント蛍光体が、ランプに電力を加えると可視光を発し、長期残光性蛍光体が、ランプへの電力を切断した後しばらく可視光を発するものであるエレクトロルミネセント・ランプが提供される。
ここに長期残光性蛍光体を含有する層は、好ましくはランプの発光側の表面に付加されている。
エレクトロルミネセント蛍光体および長期残光性蛍光体が好ましくは同一の層に含有されている。
長期残光性蛍光体は好ましくはアルミン酸蛍光体で、式ＭＯ・ｘ（Ａｌ2Ｏ3）：ＲＥ（式中、Ｍはアルカリ土類金属であり、ＲＥは、少なくとも一つのランタニド元素である）で表されるものである。
アルミン酸蛍光体は好ましくはＳｒＡｌ2Ｏ4：Ｅｕ，ＤｙまたはＳｒ4Ａｌ14Ｏ25：Ｅｕ，Ｄｙである。
【００１５】
長期残光性蛍光体は好ましくは式ＭＯ・ｘ（Ａｌ2Ｏ3）：ＲＥ（式中、Ｍはアルカリ土類金属であり、ＲＥは、少なくとも一つのランタニド元素である）で表されるものである。
長期残光性蛍光体が、ＳｒＡｌ2Ｏ4：Ｅｕ，ＤｙまたはＳｒ4Ａｌ14Ｏ25：Ｅｕ，Ｄｙである、請求項１のランプ。
【発明の効果】
【００１６】
本発明のＥＬランプは、ランプへの電力の供給を切断した後も、使用しうる程度の照明を継続する。このことは、安全照明および表示用途に特に有用である。後者に関して、エレクトロルミネセント・ランプは、携帯電話のような電池依存型装置のキーパッドを照らすために使用されている。これらの装置において節電するために、ＥＬランプは一般には、限られた時間の間のみ点灯され、その時間の後に、自動的にスイッチが切断される。これは、例えば、キーを押してその後ダイヤルすることによって、暗所で再びランプを作動しなければならない使用者にとって、困ることになる可能性がある。本発明は、節電のためにＥＬランプのスイッチが切断された後、より長い時間、使用者が十分に見えるようにキーパッドを維持することを可能にする。そこで、依然として使用者が暗所でキーが見えるようにしながら、電池を節電することが可能となる。
【００１７】
好ましくは、本発明で使用される長期残光性蛍光体は、１分より長い、その初期明度の１０％に至るまでの減衰期間を有するものである。より好ましくは、長期残光性蛍光体は、６０分より長い、その初期明度の５％に至るまでの減衰期間を有するものである。好ましくは、本発明の長期残光性エレクトロルミネセント・ランプは、ランプへの電力が切断された後に、少なくとも約１０分間、少なくとも約３ｍｃｄ／ｍ2の可視照明を提供する。より好ましくは、長期残光性ＥＬランプは、ランプへの電力が切断された後に、少なくとも約６０分間、少なくとも約０．５ｍｃｄ／ｍ2の可視照明を提供する。
【発明を実施するための最良の形態】
【００１８】
一つの実施態様において、本発明のエレクトロルミネセント・ランプは、少なくとも一つのエレクトロルミネセント蛍光体を、少なくとも一つの長期残光性蛍光体と共に結合剤中で混合し、次いで、この蛍光体混合物を、スクリーン印刷、ドローブレードコーティング、またはロールツーロール印刷により慣用の方法で、基板上にコーティングすることにより製造しうる。ＥＬランプの他の層を通常通りにコーティングして、ＥＬランプを完成させる。
【００１９】
他の実施態様において、ＥＬランプは、慣用の方法で製造され、長期残光性蛍光体を含有する層は、ランプの発光側の外表面に付加される。これは、ＥＬランプ上に直接コーティングするか、あるいは別個にコーティングされたオーバーレイを製造し、次いでそれをランプの発光側に隣接して付着させることのいずれかにより達成しうる。オーバーレイは、接着剤、プラスチック積層法、または他の同様の方法により、ＥＬランプの発光側に付着される。オーバーレイは、また、ＥＬランプの発光側に隣接している構造物に取り付けられる。オーバーレイは、また、長期残光性蛍光体を含浸させた透明フィルム、例えば、プラスチック中で充填剤として使用される長期残光性蛍光体と共に形成されたプラスチック材料のシートからなるものであってもよい。なお、本明細書中で使用される、用語「透明（な）」とは、その材料をある光が透過することのみを求めるものであり、したがって、本明細書中で使用される「透明（な）」は、半透明の材料をも包含するものである。用語「透明（な）」は、クリアである材料あるいはシースルーである材料のみに当てはめることを意図するものではない。
【００２０】
本発明の他のおよびさらなる目的、効果および可能性と一緒に、本発明をより良く理解するために、上記の図面と共に、以下の開示および添付の特許請求の範囲を参照されたい。
【００２１】
本発明の長期残光性エレクトロルミネセント・ランプは、厚膜ＥＬランプ構造物をベースとしている。好ましい実施態様において、エレクトロルミネセント蛍光体層は、エレクトロルミネセント蛍光体粒子と長期残光性蛍光体の粒子のブレンドを含有する。この実施態様に係るランプは、図２の断面に示されている。長期残光性蛍光体２５は、ＥＬ蛍光体８と混合され、次いで、ＥＬランプ２１中の層３０へと形成される。ＥＬ蛍光体８は、外部電源装置（図示せず）からの電気エネルギーにより励起される。同時に、長期残光性蛍光体２５は、ＥＬ蛍光体８により発光された光の一部により励起される。ＥＬ蛍光体と長期残光性蛍光体との双方からの光は、ランプの発光側を構成する透明電極６およびプラスチックフィルム１２ａを透過する。
【００２２】
図３に示される他の実施態様においては、一層（または多重層）としての長期残光性蛍光体をエレクトロルミネセント・ランプの表面に塗布することができる。ここで、ＥＬランプ４０は、長期残光性蛍光体２５がランプの発光側の上の層４３中にコーティングされていることを除いて、従来の厚膜構造のものである。残光性蛍光体は、ＥＬランプを製造するために使用されるものと同一の装置を使用して、無地のまたはパターン化された層中に付加することができる。
【００２３】
図４に示される他の実施態様においては、長期残光性蛍光体２５を、一層（または多重層）５３として、別個の透明フィルム５２に付加して、オーバーレイ６０を形成する。長期残光性蛍光体は、ＥＬランプを製造するために使用されるものと同一の装置を使用して、無地のまたはパターン化された層中に付加することができる。製造後、長期残光性オーバーレイ６０を、長期残光性層５３を保護するために、好ましくは透明フィルム５２が外側を向くようにして、ＥＬランプ５０の発光側に付着させる。別個のオーバーレイの利点は、長期残光特性を、この特性を本来は有していないエレクトロルミネセント・ランプに付与することができるということである。
【００２４】
その層をエレクトロルミネセント・ランプに塗布する好ましい方法および長期残光性蛍光体の層を透明フィルムに塗布する好ましい方法は、「シルクスクリーン」とも称される、スクリーン印刷である。しかしながら、ドローブレードコーティングやロールツーロールコーティング等の他のコーティング法を使用してもよい。
【００２５】
本発明を、以下の実施例を参照して、さらに詳細に説明する。しかしながら、本発明は、そのような特定の実施例に限定されるものではない。
【００２６】
以下の実施例において、エレクトロルミネセント・ランプは、以下の一般的な方法により構築される。エレクトロルミネセント蛍光体は、結合剤（デュポン超小型回路材料(DuPont Microcircuit Material)  Ｌｕｘｐｒｉｎｔ（登録商標）８１５５エレクトロルミネセント媒体）と混合される。エレクトロルミネセント蛍光体は、青色、青緑色、緑色および白色発光性ＺｎＳ系ＥＬ蛍光体であった。特に、ＯＳＲＡＭ ＳＹＬＶＡＮＩＡ ＧｌａｃｉｅｒＧＬＯ（登録商標）型ＧＧ２５（青緑色）、ＧＧ４５（緑色）、ＧＧ６４（青色）、およびＧＧ７３（白色）封入型蛍光体が使用された。液体結合剤中の蛍光体の百分率は、６０重量％（ｗｔ％）である。蛍光体懸濁物は、酸化インジウムの透明な導電性層を有する０．００６５〜０．００７５インチ厚のＰＥＴフィルム（例えば、CP FilmsからのＯＣ−２００）上にスクリーン印刷される。ポリエステル製のスクリーンは、１インチあたり、１３７〜１４０本のスレッドを有している。乾燥後、チタン酸バリウムを充填した誘電性層（デュポン超小型回路材料(DuPont Microcircuit Material)  Ｌｕｘｐｒｉｎｔ（登録商標）８１５３エレクトロルミネセント誘電性絶縁体）を、同様にして蛍光体層上に付加した。乾燥後、第２の誘電性層を、同様にして付加し、乾燥した。最後に、後面の炭素電極（デュポン超小型回路材料(DuPont Microcircuit Material)  Ｌｕｘｐｒｉｎｔ（登録商標）７１４４炭素導電体）を誘電性層の上に付加し、乾燥した。実施例中で使用した長期残光性蛍光体は、Nemoto & Co. LumiNova（登録商標）型Ｇ−３００（緑色発光性のＳｒＡｌ2Ｏ4：Ｅｕ，Ｄｙ）蛍光体およびＢＧ−３００（青色発光性Ｓｒ4Ａｌ14Ｏ25：Ｅｕ，Ｄｙ）蛍光体であった。
【実施例】
【００２７】
実施例１
エレクトロルミネセント・ランプは、以下の点を除いて、前記と同様にして構築した。このランプで使用された蛍光体は、８７ｗｔ％のＧＧ２５型エレクトロルミネセント蛍光体と１３ｗｔ％のＧ−３００Ｍ型長期残光性蛍光体の混合物であった。この混合物は、この２種の粉末をドライブレンドすることにより得られた。次いで、６０ｗｔ％の割合の混合蛍光体を、結合剤と組み合わせて、蛍光体懸濁物を作製した。
【００２８】
実施例２
このランプで使用された蛍光体混合物が７７ｗｔ％のＧＧ２５型エレクトロルミネセント蛍光体と２３ｗｔ％のＧ−３００Ｍ型長期残光性蛍光体であったことを除いて、エレクトロルミネセント・ランプを実施例１に記載されたと同様にして構築した。
【００２９】
実施例３
このランプで使用された蛍光体混合物が８７ｗｔ％のＧＧ４５型エレクトロルミネセント蛍光体と１３ｗｔ％のＧ−３００Ｍ型長期残光性蛍光体であったことを除いて、エレクトロルミネセント・ランプを実施例１に記載されたと同様にして構築した。次いで、６０ｗｔ％の割合の混合蛍光体を、結合剤と組み合わせて、蛍光体懸濁物を作製した。
【００３０】
実施例４
このランプで使用された蛍光体混合物が７７ｗｔ％のＧＧ４５型エレクトロルミネセント蛍光体と２３ｗｔ％のＧ−３００Ｍ型長期残光性蛍光体であったことを除いて、エレクトロルミネセント・ランプを実施例１に記載されたと同様にして構築した。
【００３１】
実施例５
このランプで使用された蛍光体混合物が８７ｗｔ％のＧＧ６４型エレクトロルミネセント蛍光体と１３ｗｔ％のＢＧ−３００Ｍ型長期残光性蛍光体であったことを除いて、エレクトロルミネセント・ランプを実施例１に記載されたと同様にして構築した。
【００３２】
実施例６
このランプで使用された蛍光体混合物が７７ｗｔ％のＧＧ６４型エレクトロルミネセント蛍光体と２３ｗｔ％のＢＧ−３００Ｍ型長期残光性蛍光体であったことを除いて、エレクトロルミネセント・ランプを実施例１に記載されたと同様にして構築した。
【００３３】
実施例７
このランプで使用された蛍光体混合物が８７ｗｔ％のＧＧ７３型エレクトロルミネセント蛍光体と１３ｗｔ％のＢＧ−３００Ｍ型長期残光性蛍光体であったことを除いて、エレクトロルミネセント・ランプを実施例１に記載されたと同様にして構築した。
【００３４】
実施例８
このランプで使用された蛍光体混合物が７７ｗｔ％のＧＧ７３型エレクトロルミネセント蛍光体と２３ｗｔ％のＢＧ−３００Ｍ型長期残光性蛍光体であったことを除いて、エレクトロルミネセント・ランプを実施例１に記載されたと同様にして構築した。
【００３５】
実施例１〜８からのランプおよび長期残光性蛍光体無しの比較対照ランプをそれぞれ、１２５Ｖおよび８００Ｈｚで作動している電源に接続した。ランプは、７２〜７８°Ｆの間の温度で１５分間、暗室で操作し、次いで、電力を切断した。電力を切断した後にランプが発する光を、光度計で読み取った。表１は、電力を切断した時から時間間隔を次第に長くして測定された、ミリカンデラ／平方メートル（ｍｃｄ／ｍ2）でのそれぞれのランプの明度（Bright.）を示す。
【００３６】
【表１】
2007126667.tif 000003
【００３７】
実施例９
エレクトロルミネセント・ランプを、ＧＧ２５型ＥＬ蛍光体と共に構築した（対照ランプＡ）。液体結合剤中のＥＬ蛍光体の割合は、６０ｗｔ％であった。別個に、Ｇ−３００Ｍ型長期残光性蛍光体を結合剤（デュポンＬｕｘｐｒｉｎｔ（登録商標）８１５５）と組み合わせて、懸濁物を作製した。液体結合剤中の長期残光性蛍光体の割合は、６０ｗｔ％であった。長期残光性蛍光体の懸濁物を、他のＰＥＴフィルム上にコーティングした。乾燥後、オーバーレイ上の蛍光体の被覆量は、０．０１６８ｇ／ｃｍ2であった。長期残光性蛍光体を有するオーバーレイを、エレクトロルミネセント・ランプの発光側にテープで付着した。
【００３８】
実施例１０
この実施例のエレクトロルミネセント・ランプは、実施例９と同一のものであった（オーバーレイなし）。乾燥後に長期残光性蛍光体の第2層を第1層上にコーティングしたことを除いて、新規なオーバーレイを同じ方法で作製した。乾燥後、長期残光性蛍光体の第３層を、同じ方法で、先の二層の上にコーティングした。合計の蛍光体の被覆量は、０．０４８０ｇ／ｃｍ2であった。次いで、残光性蛍光体を有するオーバーレイを、エレクトロルミネセント・ランプの発光側に付着した。
【００３９】
実施例１１
エレクトロルミネセント・ランプを、ＧＧ７３型ＥＬ蛍光体と共に構築した（対照ランプＤ）。ＰＥＴフィルム上のＢＧ−３００Ｍ型長期残光性蛍光体からなるオーバーレイ（０．０１６８ｇ／ｃｍ2）を、エレクトロルミネセント・ランプの発光側にテープで付着した。
【００４０】
実施例１２
この実施例のエレクトロルミネセント・ランプは、実施例１１と同一のものであった（オーバーレイなし）。長期残光性蛍光体の三層を付加して、新規なオーバーレイを作製したが、合計の蛍光体の被覆量は、０．０４９４ｇ／ｃｍ2であった。次いで、残光性蛍光体を有するこのオーバーレイを、エレクトロルミネセント・ランプの発光側に付着した。
【００４１】
実施例９、１０、１１および１２からのランプをそれぞれ、１２５Ｖおよび８００Ｈｚで作動している電源に接続した。ランプは、７２〜７８°Ｆの間の温度で１５分間、暗室で操作し、次いで、電力を切断した。実施例９〜１２の明度を、光度計で読み取った。電力を切断した後の、分での時間に対応する、ミリカンデラ／平方メートル（ｍｃｄ／ｍ2）での明度を、表２に示す。
【００４２】
【表２】
2007126667.tif 000004
【００４３】
実施例１３
エレクトロルミネセント・ランプを、ＧＧ４５型ＥＬ蛍光体と共に構築した（対照ランプＢ）。実施例９からのオーバーレイを、エレクトロルミネセント・ランプの発光側にテープで付着した。
【００４４】
実施例１４
この実施例のエレクトロルミネセント・ランプは、実施例１３と同一のものであった（オーバーレイなし）。実施例１０からのオーバーレイを、エレクトロルミネセント・ランプの発光側にテープで付着した。
【００４５】
実施例１５
エレクトロルミネセント・ランプを、ＧＧ６４型ＥＬ蛍光体と共に構築した（対照ランプＣ）。実施例１１からのオーバーレイを、エレクトロルミネセント・ランプの発光側にテープで付着した。
【００４６】
実施例１６
この実施例のエレクトロルミネセント・ランプは、実施例１５と同一のものであった（オーバーレイなし）。実施例１２からのＢＧ−３００Ｍ型長期残光性蛍光体を有するオーバーレイフィルムを、エレクトロルミネセント・ランプの発光側にテープで付着した。
【００４７】
実施例１３、１４、１５および１６からのランプをそれぞれ、１２５Ｖおよび８００Ｈｚで作動している電源に接続した。ランプは、７２〜７８°Ｆの間の温度で１５分間、暗室で操作し、次いで、電力を切断した。実施例１３〜１６の明度を、光度計で読み取った。電力を切断した後の、分での時間に対応する、ミリカンデラ／平方メートル（ｍｃｄ／ｍ2）での明度を、表３に示す。
【００４８】
【表３】
2007126667.tif 000005
【００４９】
現在のところ本発明の好ましい実施態様と考えられるものが示され、記載されているが、添付の特許請求の範囲により定義されているような本発明の範囲から逸脱することなく、種々の変更および修正をなし得ることが当業者に明白であろう。
【図面の簡単な説明】
【００５０】
【図１】従来型の厚膜エレクトロルミネセント・ランプの断面図である。
【図２】長期残光性蛍光体がエレクトロルミネセント蛍光体と共に混合されている、本発明の実施態様に係る長期残光性エレクトロルミネセント・ランプの断面図である。
【図３】長期残光性蛍光体がランプの表面にコーティングされている、本発明の他の実施態様に係る長期残光性エレクトロルミネセント・ランプの断面図である。
【図４】長期残光性蛍光体がランプへのオーバーレイとして付加されている、本発明のさらなる実施態様に係る長期残光性エレクトロルミネセント・ランプの断面図である。
【図１】
2007126667.tif 000006
【図２】
2007126667.tif 000007
【図３】
2007126667.tif 000008
【図４】
2007126667.tif 000009